КОМПОЗИЦИЯ ПОВЕРХНОСТИ И СПОСОБ ЕЕ НАНЕСЕНИЯ

1. Композиция напольного покрытия, содержащая совокупность диоксидов кремния, имеющих различные диапазоны размера частиц, и отверждаемый полиэфир или эпоксидную смолу, при этом диоксиды кремния содержат:
А - от 10% до 30% диоксида кремния, имеющего диапазон размера частиц от 0,2 до 0,05 мм, и
В - от 10% до 30% диоксида кремния, имеющего диапазон размера частиц от 2,0 до 0,1 мм, и
С - от 5% до 25% диоксида кремния, имеющего диапазон размера частиц от 0,60 до 2 мм, и
D - от 5% до 25% диоксида кремния, имеющего диапазон размера частиц от 2,0 до 3,0 мм, и
Е - от 5% до 20% диоксида кремния, имеющего диапазон размера частиц от 3,0 до 4,0 мм, и
F - от 2% до 15% диоксида кремния, имеющего диапазон размера частиц от 1,0 до 5,0 мм, и от 5% до 20% смолы.
2. Композиция по п. 1, содержащая:
А - от 10% до 30% диоксида кремния, имеющего диапазон размера частиц от 0,3 до 0,15 мм, и
В - от 10% до 30% диоксида кремния, имеющего диапазон размера частиц от 1,0 до 0,25 мм, и
С - от 5% до 25% диоксида кремния, имеющего диапазон размера частиц от 0,85 до 1,2 мм, и
D - от 5% до 25% диоксида кремния, имеющего диапазон размера частиц от 1,8 до 2,2 мм, и
Е - от 5% до 20% диоксида кремния, имеющего диапазон размера частиц от 2,8 до 3,2 мм, и
F - от 2% до 15% диоксида кремния, имеющего диапазон размера частиц от 1,0 до 5,0 мм, и от 5% до 20% смолы.
3. Композиция по п. 1 или 2, где процентные содержания диоксидов кремния A-F составляют:
А - от 16% до 27%
В - от 16% до 27%
С - от 8% до 17%
D - от 8% до 13%
Е - от 11% до 13%
F - от 4% до 9%.
4. Композиция по п. 1, где содержание смолы составляет от 12% до 17%.
5. Композиция по п. 1, включающая минеральный наполнитель.
6. Композиция по п. 5, где наполнитель содержит от 0,5% до 5% гидрата оксида алюминия.
7. Композиция по п. 1, включающая отверждающий или инициирующий агент.
8. Композиция по п. 7, где агент содержит от 0,13% до 0,23% пероксида метилэтилкетона (ПМЭК).
9. Композиция по п. 1, включающая декоративные добавки.
10. Отвержденная композиция, содержащая композицию по любому из пп. 1-9, подвергнутую воздействию температуры от 50°С до 90°С в течение от 30 минут до 3 часов.
11. Композиция по п. 1 или 10, имеющая предельную прочность на сжатие от 50 МПа до 100 МПа (мегапаскаль).
12. Композиция по п. 1 или 10, имеющая твердость по Барколу от 30 до 60, и предпочтительно от 39 до 46.
13. Композиция по п. 1 или 10, где от 50% до 70% диоксидов кремния имеют диапазон размера частиц от 50 мкм до 1 мм, и от 30% до 50% диоксидов кремния имеет диапазон размера частиц от 1 мм до 5 мм.
14. Композиция по п. 1 или 10, содержащая:
Диоксид кремния от 150 мкм до 300 мкм
26,23%
Диоксид кремния 250 мкм до 1 мм
26,23%
Диоксид кремния +1 мм
13,77%
Диоксид кремния +2 мм
7,87%
Диоксид кремния +3 мм
7,87%
Тригидрат оксида алюминия
3,87%
Полиэфирная смола (ISO NPG)
13,96%
Инициатор ПМЭК
0,21%
Связующий агент С 8000
0,008%
15. Способ формирования композиции по любому из пп. 1-14, включающий смешивание диоксидов кремния с гидратом оксида алюминия в первом контейнере; смешивание смолы со связующим агентом и инициатором во втором контейнере; объединение и смешивание смесей в контейнере; и применение пониженного давления к контейнеру для удаления воздуха из смеси.
16. Способ нанесения композиции по любому из пп. 1-14 на поверхность, включающий формирование опалубки на поверхности; наполнение опалубки композицией без захвата воздуха композицией; выравнивание поверхности внесенной композиции; отверждение композиции в опалубке; и дополнительное отверждение композиции.